(57)【特許請求の範囲】
【請求項１】
非プロトン性溶媒中に溶解されたメタニド、トリフレ−トおよびイミドからなる群より選択されるリチウム含有有機導電性塩またはリチウム含有無機導電性塩からなる群より選択されるリチウム含有導電性塩を含む二次リチウムバッテリ−のための電解質であって、該電解質がさらに添加剤として少なくとも１種の有機アルカリ金属塩を含んでおり、該有機アルカリ金属塩添加剤が下記化合物からなる群より選択され：
リチウムビス[１，２−ベンゼンジオレ−ト（２−）Ｏ，Ｏ']ボレ−ト（１−）、
リチウムビス[３−フルオロ−１，２−ベンゼンジオレ−ト（２−）Ｏ，Ｏ']ボレ−ト（１−）、
リチウムビス[２，３−ナフタレンジオレ−ト（２−）Ｏ，Ｏ']ボレ−ト（１−）、
リチウムビス[２，２'−ビフェニルジオレ−ト（２−）Ｏ，Ｏ']ボレ−ト（１−）、
リチウムビス[２−オレ−トベンゼンスルホネ−ト（２−）Ｏ，Ｏ']ボレ−ト（１−）、
リチウムビス[サリシレ−ト（２−）Ｏ，Ｏ']ボレ−ト（１−）、
リチウムビス[５−フルオロ−２−オレ−トベンゼンスルホネ−ト（２−）Ｏ，Ｏ']ボレ−ト（１−）、
リチウムビス[オキサレ−ト（２−）Ｏ，Ｏ']ボレ−ト（１−）、および
リチウムビス[マロネ−ト（２−）Ｏ，Ｏ']ボレ−ト（１−）、
かつ、該有機アルカリ金属塩添加剤が導電性塩の重量に基づき０．１〜１０重量％の濃度で存在する二次リチウムバッテリ−のための電解質。
【請求項２】
該リチウム含有無機導電性塩がＬｉＰＦ6、ＬｉＢＦ4、ＬｉＣｌＯ4、ＬｉＡｓＦ4またはそれらの混合物である請求項１に記載の二次リチウムバッテリ−のための電解質。
【請求項３】
該非プロトン性溶媒がエチレンカ−ボネ−ト（ＥＣ）、ジメチルカ−ボネ−ト（ＤＭＣ）、プロピレンカ−ボネ−ト（ＰＣ）、ジエチルカ−ボネ−ト（ＤＥＣ）、ブチレンカ−ボネ−ト（ＢＣ）、ビニレンカ−ボネ−ト（ＶＣ）、シクロペンタノン、スルホラン、ジメチルスルホン（ＤＭＳ）、３−メチル−１，３−オキサゾリジン−２−オン、γ−ブチロラクトン、エチルメチルカ−ボネ−ト（ＥＭＣ）、メチルプロピルカ−ボネ−ト（ＭＰＣ）、ブチルメチルカ−ボネ−ト（ＢＭＣ）、エチルプロピルカ−ボネ−ト（ＥＰＣ）、ブチルエチルカ−ボネ−ト（ＢＥＣ）、ジプロピルカ−ボネ−ト（ＤＰＣ）、１，２−ジエトキシメタン、テトラヒドロフラン（ＴＨＦ）、２−メチルテトラヒドロフラン、１，３−ジオキソラン、酢酸メチル、酢酸エチルまたはそれらの混合物である請求項１に記載の二次リチウムバッテリ−のための電解質。
【請求項４】
請求項１に記載の電解質を含有する二次リチウムバッテリ−。
【発明の詳細な説明】
【０００１】
【発明の属する技術分野】
本発明は、電気化学セルの特性を向上させるための電解質中における添加剤としての塩系化合物の使用に関する。
【０００２】
【従来の技術】
リチウムイオンバッテリーは、モバイル用途のための中でも最も有望なシステムである。用途の領域は、高品質電子装置（例えば、モバイル電話、カムコルダー（camcorder））から電気駆動車両のバッテリーまで及ぶ。
【０００３】
これらのバッテリーは陰極、陽極、分離板および非水性電解質からなる。陰極は、典型的にLi(MnMez)2O4、Li(CoMez)O2、Li(CoNiXMez)O2または他のリチウム層間挿入化合物である。陽極は、リチウム金属、炭素、グラファイト、グラファイト炭素または他のリチウム層間挿入化合物あるいは合金化合物である。電解質は、非プロトン性溶媒中にLiPF6、LiBF4、LiClO4、LiAsF6、LiCF3SO3、LiN(CF3SO2)2またはLiC(CF3SO2)3およびそれらの混合物のようなリチウム塩を含む溶液であり得る。
【０００４】
リチウムイオンバッテリーで用いるための複数の添加剤が文献に記載されている。例えば、過充電の場合のバッテリーの安全性を高めるために、EP0759641およびUS5776627においてビフェニル、置換チオフェンおよびフランのような有機芳香族化合物が、およびEP0746050およびEP0851524において置換アニソール、メシチレンおよびキシレン誘導体が電解質に添加されている。同じ目的で、US5753389は添加剤として有機炭酸塩を用いている。サイクル安定性を向上させるために、EP0856901において有機ボロキシン（boroxine）が添加されている。しかしながら、これらの全ての添加剤は重大な不利益を有する。ここに記載の明細書において用いられているような有機物質は、通常、引火点が低く、爆発限界が低い。
添加剤            爆発限界［％］              引火点［℃］
チオフェン       1.5−12                     −9
アニソール       0.34−6.3                    43
メシチレン         1−6                       54
フラン           2.3−14.3                  −35
【０００５】
【発明が解決しようとする課題】
電気化学セルの使用および特に不具合（例えば、短絡、機械的損傷）の発生は常に加熱を伴うので、電解質の漏出はさらなる危険源を表す。
【０００６】
すなわち、本発明の目的は、揮発性が低くその引火点が比較的高い添加剤を提供することを目的とする。
【０００７】
【課題を解決するための手段】
本発明の目的は、添加剤として有機アルカリ金属またはテトラアルキルアンモニウム塩を用いることにより達成される。
【０００８】
この有機アルカリ金属塩は、非水性二次リチウムバッテリーにおいて通常用いられる電解質に溶解される。
【０００９】
添加剤は、アノ−ドおよびカソ−ド上の被覆層の形成に寄与することがわかった。被覆層により、電極が不動態化し、従って電極のサイクル性が増加する。カソ−ド
上のフィルム形成は、例えばUS5741606に記載のような断路器により機械的安全手段を解放した後に電圧が「内部自己放電」により放散するので、さらに、過充電の場合の安全性を向上させるのに役立つ。
【００１０】
この添加剤は非常に高い熱分解点において卓越している。今まで使用されてきた添加剤を越える大きな利益は、例えば短絡により引き起こされ得る、熱分解時におけるガラス様高分子層の形成である。
【００１１】
従って、本発明は、特定の添加剤の添加により、例えば被覆層形成、サイクル性、安全性、導電性および低温挙動のような性能を向上させる非水性二次リチウムバッテリー用の電解質に関する。
【００１２】
驚くべきことに、グラファイト電極上における不動態化被覆層の形成に活発に寄与するリチウム塩がアノ−ドの不動態化の改良に適していることが発見された。被覆層の品質が著しく改良されることがわかった。添加剤の還元により、アノ−ド上のリチウムイオンに透過性のフィルムが形成される。このフィルムは、２回目のサイクルからしかアノ−ドのサイクル性を向上させない。
【００１３】
さらに、これらの添加剤が、選択されたカソ−ドの充電電位を超える電位において酸化的に分解し、カソ−ド上に不動態化フィルムが形成されることが発見された。これらのフィルムは、リチウムイオンに透過性であり、選択された溶媒および導電性塩を酸化的分解から保護する。
【００１４】
LiCoO2およびLiNiO2に基づくバッテリーシステムにおける使用は特に関心をひきつけるもののようである。これらの電極材料は過充電状態において不安定であることが知られている。これにより、電解質との激しい反応が起こり得、対応する安全の危険性が生じる。技術の状態は、例えばいわゆる断路器のような内部安全性機構からなる。バッテリーの過充電時において、通常、気体成分が放出され、熱が生じる。その結果としての圧力上昇により、電極と電流導体との間の接触が断路器により破断され、バッテリーのさらなる過充電が防止される。ここでの問題は、バッテリーが充電された不安定な状態にとどまることである。
【００１５】
外部放電は、接触の不可逆破断の故にもはや可能でない。
【００１６】
目的としては、選択された添加剤の添加により、過充電の場合、すなわち充電電圧を超える電位においてフィルムをカソ−ドに適用し、そのフィルムがカソ−ドと断路器の作動後に制御されたやりかたで反応し、かくして、内部自己放電により「過剰電位」を消散させるというものである。
【００１７】
【発明の実施の形態】
以下に、本発明の一般例をより詳細に説明する。
ａ）低電位における添加剤の挙動
各場合において、リチウム金属、炭素、グラファイト炭素または他のリチウム層間挿入化合物または合金化合物からなる電極、リチウム対電極およびリチウム基準電極を含む測定セルにおいて、３〜５サイクルボルタモグラム（voltammogram）を順次記録する。静止電位から出発して、電位を、０．０１〜１ｍＶ／ｓの速さで、Ｌｉ／Ｌｉ+に対して０Ｖまで下げ、次に静止電位まで戻す。
【００１８】
充電容量および放電容量QcおよびQdはそれぞれ、得られるｌ(T)曲線の数値積分により与えられる。サイクル収率は商Qc／Qdから得られる。
【００１９】
使用することができる電解質は、EC、DMC、PC、DEC、BC、VC、シクロペンタノン、スルホラン、DMS、3-メチル-1,3-オキサゾリジン-2-オン、γ-ブチロラクトン、EMC、MPC、BMC、EPC、BEC、DPC、1,2-ジエトキシメタン、THF、2-メチルテトラヒドロフラン、1,3-ジオキソラン、酢酸メチル、酢酸エチルおよびそれらの混合物のような非プロトン性溶媒中に、LiPF6、LiBF4、LiClO4、LiAsF6、LiCF3SO3、LiN(CF3SO2)2またはLiC(CF3SO2)3およびそれらの混合物を含んでなる溶液である。この電解質は、水含量を低下するために有機イソシアネート(DE199 44 603)を含むこともできる。電解質中には下記式で示されるリチウム錯体塩が存在することもできる：
【００２０】
【化１】
0003675690.tif 000002
（式中、
R1およびR2は、同一または異なって、任意に1重または2重結合を介して互いに直接結合し、各々、独立してまたは一緒になり、非置換またはアルキル(C1〜C6)、アルコキシ基(C1〜C6)またはハロゲン(F、Cl、またはBr)により１〜６置換されてよいフェニル、ナフチル、アントラセニルおよびフェナントレニルからなる群よりの芳香族環である、
または、各々、独立してまたは一緒になり、非置換またはアルキル(C1〜C6)、アルコキシ基(C1〜C6)またはハロゲン(F、Cl、またはBr)により１〜４置換されてよいピリジル、ピラジルおよびピリミジルからなる群よりの芳香族ヘテロ環式環である、
または、各々、独立してまたは一緒になり、非置換またはアルキル(C1〜C6)、アルコキシ基(C1〜C6)またはハロゲン(F、Cl、またはBr)により１〜４置換されてよいヒドロキシベンゾカルボキシル、ヒドトキシナフタレンカルボキシル、ヒドロキシベンゾスルホニルおよびヒドトキシナフタレンスルホニルからなる群よりの芳香族環である、および
R３〜R６は各々、独立してまたは対になって、および任意に1重または2重結合により互いに直接結合して、以下の意味を有する：
1．アルキル(C1〜C6)、アルコキシ (C1〜C6)またはハロゲン(F、Cl、またはBr)、
2．下記群よりの芳香族環：
非置換またはアルキル(C1〜C6)、アルコキシ基(C1〜C6)またはハロゲン(F、Cl、またはBr)により１〜６置換されてよいフェニル、ナフチル、アントラセニルおよびフェナントレニル、
非置換またはアルキル(C1〜C6)、アルコキシ基(C1〜C6)またはハロゲン(F、Cl、またはBr)により１〜４置換されてよいピリジル、ピラジルおよびピリミジル〔これらは、下記方法(DE199 32 317)により調製される：
ａ）クロロスルホン酸を、適当な溶媒中の３-、４-、５-または６-置換フェノール(III)に添加し、
ｂ）ａ）からの中間体(IV)をクロロトリメチルシランと反応させ、生成物を濾過し、分別蒸留に付し、
ｃ）ｂ）からの中間体(II)を適当な溶媒中のリチウムテトラメトキシボレート(1-)と反応させ、最終生成物(I)をそこから単離する。〕）。
【００２１】
電解質は、同様に、下記式で示される化合物(DE199 41 566)を含むことができる：
[([R1(CR2R3)k]1Ax)yKt]+ −N(CF3)2
（式中、
Kt＝N、P、As、Sb、SまたはＳe、
A＝N、P、P(O)、O、S、S(O)、SO2、As、As(O)、SbまたはＳb(O)、
R1、R2およびR3は、同一または異なって、
H、ハロゲン、置換および／または非置換アルキルCnH2n+1、１〜18の炭素原子および１または２以上の二重結合を有する置換および／または非置換アルケニル、１〜18の炭素原子および１または２以上の三重結合を有する置換および／または非置換アルキニル、置換および／または非置換シクロアルキルCmH2m-1、１または多置換および／または非置換フェニル、置換および／または非置換ヘテロアリールであり、
Ａは種々の位置においてR1、R2および／またはR3に含まれ得、
Ktは環式またはヘテロ環式環に含まれ得、
Ktに結合している基は同一または異なってよく、
ここで、
n＝1〜18、
m＝3〜7、
k＝0または1〜6、
ｘ＝１の場合はl＝1または2、およびｘ＝０の場合は１、
ｘ＝0または1、および
y＝1〜4）。
【００２２】
しかしながら、下記式で示される化合物(DE199 53 638)：
X-(CYZ)m-SO2N(CR1R2R3)2
（式中、
XはH、F、Cl、CnF2n+1、CnF2n-1または(SO2)kN(CR1R2R3)2、
YはH、FまたはCl、
ZはH、FまたはCl、
R1、R2およびR3は、Hおよび／またはアルキル、フルオロアルキルまたはシクロアルキル、
m＝0〜9および、X＝Hの場合、m≠0、
n＝1〜9、
m＝0の場合はkは0、およびm＝1〜9の場合はk＝1）、
および、下記式で示される錯体塩(DE199 51 804)
Mx+[EZ]y−x／y
（式中、
ｘおよびyは1、2、3、4、5または6、
Mx+は金属イオン、
Eは、BR1R2R3、AlR1R2R3、PR1R2R3R4R5、As R1R2R3R4R5およびVR1R2R3R4R5からなる群より選択されるルイス酸、
R1〜R5は、同一または異なって、任意に1重または2重結合により互いに直接結合し、各々、独立してまたは一緒になって、以下の意味を有する：
ハロゲン(F、Cl、またはBr)、
F、ClまたはBrにより部分的または全体的に置換され得るアルキルまたはアルコキシ基(C1〜C８)、
非置換またはアルキル(C1〜C８)またはF、ClもしくはBrにより１〜６置換されてよいフェニル、ナフチル、アントラセニルおよびフェナントレニルからなる群よりの、任意に酸素を介して結合される、芳香族環、
非置換またはアルキル(C1〜C８)またはF、ClもしくはBrにより１〜４置換されてよいピリジル、ピラジルおよびピリミジルからなる群よりの、任意に酸素を介して結合される、芳香族ヘテロ環式環、
ZはOR6、NR6R7、CR6R7R8、OSO2R6、N(SO2R6)(SO2R7)、C(SO2R6)(SO2R7)(SO2R8)またはOCOR6、ここで、
R6〜R8は、同一または異なって、任意に1重または2重結合により互いに直接結合し、各々、独立してまたは一緒になって、
水素またはR1〜R5について定義したと同様である。）
を含む電解質も用いることができる。
【００２３】
これらの電解質は、一般的リチウム層間挿入化合物からなるカソ−ドを含むが、１または２以上の金属酸化物(DE199 22 522)またはポリマ−(DE 199 46 066)で被覆されたリチウム混合酸化物粒子からなるカソ−ド材料も含む電気化学セルにおいて用いることができる。
【００２４】
対照は0%、および有機アルカリ金属塩からなる群よりの添加剤0.1〜10%（導電性塩の合計重量基準）を添加する。特に好ましいのは、有機アルカリ金属ホウ酸塩およびアルカリ金属アルコキシドまたはテトラアルキルアンモニウムホウ酸塩およびアルコキシドからなる群よりの添加剤が特に好ましい。添加剤0.1〜7%が導電性塩に好ましく添加される。
【００２５】
測定曲線の評価において、添加剤が、Li／Li+に対して約900〜1000mVの電位における還元により分解することが明らかになる。
【００２６】
添加剤の還元により、1回目のサイクルにおいて、従来システムと比較して、より多くの容量が消費される。しかしながら、おそくとも３回目のサイクル後、添加剤が無い場合よりもかなり高いサイクル収率が得られる。
【００２７】
ｂ）高電位における添加剤の挙動
各場合において、ステンレススチール、白金または金作動電極、リチウム対電極およびリチウム対照電極を含む測定セルにおいて、3〜5サイクルボルタモグラムを順次記録した。この目的のために、静止電位から出発して、電位を、まず1mV／s〜100mV／sの速さで、Li／Li+に対する対応添加剤のそれぞれの分解電位を超える電圧まで増大させ、次に静止電位まで戻した。
【００２８】
酸化電位に依存して、添加剤を、最初のサイクルにおいて、Li／Li+に対して3V〜5Vの電位で酸化する。しかしながら、この酸化は、LiPF6、LiイミドまたはLiメタニドのような従来の塩におけるように、電流を継続的に増加させず、しかし、比較的低い電流で最大値を通過した後は、作動電極上に不動態化被覆層を形成する。
【００２９】
用いることができる電解質は、EC、DMC、PC、DEC、BC、VC、シクロペンタノン、スルホラン、DMS、3-メチル-1,3-オキサゾリジン-2-オン、γ-ブチロラクトン、EMC、MPC、BMC、EPC、BEC、DPC、1,2-ジエトキシメタン、THF、2-メチルテトラヒドロフラン、1,3-ジオキソラン、酢酸メチル、酢酸エチルおよびそれらの混合物のような非プロトン性溶媒中にLiPF6、LiBF4、LiClO4、LiAsF6、LiCF3SO3、LiN(CF3SO2)2またはLiC(CF3SO2)3およびそれらの混合物を含む溶液である。対照は0%、および有機アルカリ金属塩からなる群よりの添加剤0.1〜10%（導電性塩の合計重量基準）を添加する。特に好ましいのは、有機アルカリ金属ホウ酸塩およびアルカリ金属アルコキシドからなる群よりの添加剤が特に好ましい。添加剤0.1〜7%が特に好ましく導電性塩に添加される。
【００３０】
ｃ）酸化により形成される被覆層の特性
各場合において、ステンレススチール作動電極、リチウム対電極およびリチウム対照電極を含む測定セルにおいて、3〜5サイクルボルタモグラムを順次記録した。静止電位から出発して、電位を、まず10mV／s〜20mV／sの速さで、対応添加剤のそれぞれの分解電位を超える値まで増大させる。このプロセスにおいて被覆層を電極上に沈積させる。次に、電位を、Li／Li+に対して0Vより低い値まで下げ、それによりステンレススチール電極上へのリチウムの沈積を開始させる。この目的のために、リチウムイオンが形成されたフィルムを通して移動しなくてはならない。このプロセス中における被覆層の溶解を排斥するために、電位を再び、前記塩のそれぞれの分解電位を超える値まで上昇させる。リチウムサイクル（低電位での沈積および溶解ピークから明らかである）が電解質中において可能である。さらに、被覆層は、選択されたプロセスにより溶解されない。何故なら、そうでない場合、前記電位で用いられる塩の酸化は第2および全てのその後のサイクルにおいて検出可能でなくてはならないからである。
【００３１】
ｄ）特定のカソ−ド材料への被覆層の適用
LiMn2O4、LiCoO2、LiNiO2およびLiNiXCo1-XO2カソ−ドが特に興味深い。測定セルにおいて、ここに記載の組成物の１つを有する作動電極、リチウム対電極およびリチウム対照電極が用いられる。
【００３２】
用いることができる電解質は、EC、DMC、PC、DEC、BC、VC、シクロペンタノン、スルホラン、DMS、3-メチル-1,3-オキサゾリジン-2-オン、γ-ブチロラクトン、EMC、MPC、BMC、EPC、BEC、DPC、1,2-ジエトキシメタン、THF、2-メチルテトラヒドロフラン、1,3-ジオキソラン、酢酸メチル、酢酸エチルおよびそれらの混合物のような非プロトン性溶媒中にLiPF6、LiBF4、LiClO4、LiAsF6、LiCF3SO3、LiN(CF3SO2)2またはLiC(CF3SO2)3およびそれらの混合物を含む溶液である。対照は0%、および有機アルカリ金属塩からなる群よりの添加剤0.1〜10%（導電性塩の合計重量基準）を添加する。特に好ましいのは、有機アルカリ金属ホウ酸塩およびアルカリ金属アルコキシドからなる群よりの添加剤が特に好ましい。添加剤0.1〜7%が好ましく導電性塩に添加される。
【００３３】
静止電位から出発して、カソ−ドはまずLi/Li+に対して充分に充電される。
【００３４】
カソ−ドは、次に、過充電される。この操作中に、電圧は、測定配列により決められる上側値に達する。次に、定電圧／定電流のスイッチをオフした場合、電位は非常に迅速に低下する。
【００３５】
対照と比較すると、Li／Li+に対する4.3〜6Vの電位の増加は、本発明による添加剤含有電解質の場合は遅い。
【００３６】
定電圧／定電流のスイッチをオフ（断路器の解放を刺激）した後、カソ−ドの電位は両方の電解質において急激に低下する。
【００３７】
添加剤の無い電解質の場合、電位は、Li/Li+に対しておおよそ4.2〜4.3Ｖの値で変動する。従って、カソ−ドは充電された高エネルギ−状態に留まる。
【００３８】
対照的に、添加剤の添加により電位が低下する。そこで電位は非充電電極の静止電位に相当する。これは、添加剤または、添加剤の分解により形成されるフィルムが、内部自己放電により「過剰電位」を制御されたやりかたで放散させ、それによりバッテリーを、安全手段（例えば、断路器）の解放後に、低エネルギー状態に変換することができることを示唆している。
【００３９】
本発明の特に好適な添加剤は、下記式で示される化合物である：
Li＋B−(OR1)m(OR2)p      (I)
（式中、
mおよびpは0、1、2、3または4、ここでm+ p＝4、および
R1およびR2は、同一または異なって、
任意に1重または2重結合により互いに直接結合し、
および、各々、独立してまたは一緒になって、芳香族または脂肪族カルボン酸またはスルホン酸、または
各々、独立してまたは一緒になって、非置換またはAまたはHalにより１〜４置換されてよいフェニル、ナフチル、アントラセニルおよびフェナントレニルからなる群よりの芳香族環、または、
各々、独立してまたは一緒になって、非置換またはAまたはHalにより１〜3置換されてよいピリジル、ピラジルおよびビピリジルからなる群よりのヘテロ環式芳香族環、または、
各々、独立してまたは一緒になって、非置換またはAまたはHalにより１〜4置換されてよい芳香族ヒドロキシカルボン酸および芳香族ヒドロキシスルホン酸からなる群よりの芳香族ヒドロキシ酸、
および
HalはF、Cl、またはBr、
および
Aは、1〜3ハロゲン化されてよい1〜6の炭素原子を有するアルキルである。）。
【００４０】
特に好適な化合物は下記式で示されるものでもある：
Li+OR−      (II)
（式中、
Rは、芳香族または脂肪族カルボン酸またはスルホン酸、または
非置換またはAまたはHalにより１〜４置換されてよいフェニル、ナフチル、アントラセニルおよびフェナントレニルからなる群よりの芳香族環、または、
非置換またはAまたはHalにより１〜3置換されてよいピリジル、ピラジルおよびビピリジルからなる群よりの芳香族ヘテロ環式環、または、
非置換またはAまたはHalにより１〜4置換されてよい芳香族ヒドロキシカルボン酸および芳香族ヒドロキシスルホン酸からなる群よりの芳香族ヒドロキシ酸、および
HalはF、Cl、またはBr、
および
Aは、1〜3ハロゲン化されてよい1〜6の炭素原子を有するアルキルである。）。
【００４１】
特に好ましい添加剤は、リチウムビス[1,2-ベンゼンジオレート(2-)O,O']ボレート(1-)、リチウムビス[3-フルオロ-1,2-ベンゼンジオレート(2-)O,O']ボレート(1-)、リチウムビス[2,3-ナフタレンジオレート(2-)O,O']ボレート(1-)、リチウムビス[2,2'-ビフェニルジオレート(2-)O,O']ボレート(1-)、リチウムビス[サリシレート(2-)O,O']ボレート(1-)、リチウムビス[2-オレートベンゼンスルホネート(2-)O,O']ボレート(1-)、リチウムビス[５-フルオロ-2-オレートベンゼンスルホネート(2-)O,O']ボレート、リチウムフェノキシドおよびリチウム2,2-ビフェノキシドである。
【００４２】
本発明の好適な添加剤は、式（I)および（II)の化合物に類似の特性を示す下記式（III)で示される化合物でもある：
[NR'ｗR''ｘR'''ｙR''''ｚ]＋A−      (III)
（式中、
w、x、yおよびzは0、1、2、3または4であり得、ここでw+x+y+z＝4であり、および
R'w、R''ｘ、R'''yおよびR''''zは、同一または異なって、各々、１〜３ハロゲン化されてよい、１〜８の炭素原子を有するアルキル、および
A−は、OR1またはB(OR1)m(OR2)p、式中
mおよびpは0、1、2、3または4、ここでm+ p＝4、および
R1およびR2は同一または異なって、
任意に1重または2重結合により互いに直接結合し、
および、各々、独立してまたは一緒になって、芳香族または脂肪族カルボン酸、ジカルボン酸またはスルホン酸基、または
各々、独立してまたは一緒になって、非置換またはAまたはHalにより１〜４置換されてよいフェニル、ナフチル、アントラセニルおよびフェナントレニルからなる群よりの芳香族環、または、
各々、独立してまたは一緒になって、非置換またはAまたはHalにより１〜3置換されてよいピリジル、ピラジルおよびビピリジルからなる群よりのヘテロ環式芳香族環、または、
各々、独立してまたは一緒になって、非置換またはAまたはHalにより１〜4置換されてよい芳香族ヒドロキシカルボン酸および芳香族ヒドロキシスルホン酸からなる群よりの芳香族ヒドロキシ酸、
および
HalはF、Cl、またはBr、
および
Aは、各々1〜3ハロゲン化されてよい1〜6の炭素原子を有するアルキルである。）。
【００４３】
本発明の適当な添加剤は、下記式で示される化合物でもある：
Z+P−(OR1)m(OR2)p(OR3)q      (IV)
（式中、
Z+ はLi+または[NR'wR''ｘR'''yR''''z]+、
ここで、
w、x、yおよびzは0、1、2、3または4であり得、ここでw+x+y+z＝4であり、および
R'w、R''ｘ、R'''yおよびR''''zは、同一または異なって、各々1〜3ハロゲン化され得る1〜8の炭素原子を有するアルキル、および
ここで、
m、pおよびqは0、1、2、3、4、5または６であり、ここでm+p+q＝6、および
R1、R2およびR3は、同一または異なって、
任意に1重または2重結合により互いに直接結合し、
および、各々、独立してまたは一緒になって、芳香族または脂肪族カルボン酸、ジカルボン酸またはスルホン酸基、または
各々、独立してまたは一緒になって、非置換またはAまたはHalにより１〜４置換されてよいフェニル、ナフチル、アントラセニルおよびフェナントレニルからなる群よりの芳香族環、または、
各々、独立してまたは一緒になって、非置換またはAまたはHalにより１〜3置換されてよいピリジル、ピラジルおよびビピリジルからなる群よりのヘテロ環式芳香族環、または、
各々、独立してまたは一緒になって、非置換またはAまたはHalにより１〜4置換されてよい芳香族ヒドロキシカルボン酸および芳香族ヒドロキシスルホン酸からなる群よりの芳香族ヒドロキシ酸、
および
HalはF、ClまたはBr、
および
Aは、1〜3ハロゲン化されてよい1〜6の炭素原子を有するアルキルである。）。
【００４４】
【実施例】
以下の実施例により本発明をより詳細に説明するが、発明を限定するものではない。
【００４５】
実施例１
各場合において、グラファイトアノ−ド（PVDFバインダ−を有するSFG 44）、リチウム対電極およびリチウム対照電極を含む測定セルにおいて、３サイクルボルタモグラムを順次記録した。この目的のために、静止電位から出発して、電位をまず、0.1mV/sの速度で、Li/Li+に対して0Vまで下げ、次に、静止電位に戻した。
【００４６】
使用した電解質は、リチウムビス[サリシレート(2-)O,O']ボレート(1-)（リチウムサルボレートと略する）を0%（対照）、1%および5%（LiPF6の重量基準）含む、LiPF6のEC／DMC(1:1)中溶液であった。
【００４７】
結果を、表1および図１、２および３に示す。
【００４８】
【表１】
0003675690.tif 000003
図１および２から、添加剤が、炭酸エチレンによるフィルム形成直前に分解することが明らかである。還元電位は、Li／Li+に対して約900〜1000mVとし得る。
【００４９】
添加剤の還元は、1回目のサイクルにおいてやや大きな容量の消費を引き起こす。この不利益は、3回目のサイクルから埋め合わされる。極めて高いサイクル収率が得られる。
【００５０】
実施例２
カソ−ドの不動態化
カソ−ド上における不動態化被覆層の形成に活発に寄与するリチウム塩が見つかった。形成される被覆層は、リチウムイオンに透過性である。
【００５１】
【表２】
0003675690.tif 000004
２ａ）白金電極についての実験
各場合において、ステンレススチール、白金または金作動電極、リチウム対電極およびリチウム対照電極を含む測定セルにおいて、５サイクルボルタモグラムを順次記録した。この目的のために、静止電位から出発して、電位をまず、10mV／sまたは20mV／sの速度でLi／Li+に対して5Vまで上昇させ、次に、静止電位に戻した。
【００５２】
表２に示す塩は、以下の特性挙動を示す。酸化電位に依存して、前記塩は、Li／Li+に対して3.5および4.5Vの間の電位で酸化される。しかしながら、この酸化は、LiPF6、LiイミドまたはLiメタニドのような他の塩におけるように、電流を継続的に増加させず、しかし、比較的低い電流で最大値を通過した後は、作動電極上に不動態化被覆層を形成する。図4は、リチウムビス[2-オレートベンゼンスルホネート(2-)O,O']ボレート(1-)の例を用いてこれを示すものである。
【００５３】
２ｂ）形成された被覆層の特性
各場合において、ステンレススチール作動電極、リチウム対電極およびリチウム対照電極を含む測定セルにおいて、５サイクルボルタモグラムを順次記録した。この目的のために、静止電位から出発して、電位をまず、10mV／sまたは20mV／sの速度で前記塩のそれぞれの分解電位を超える値まで増加させた。このプロセスにおいて被覆層を電極上に沈積させる。次に、電位を、Li／Li+に対して0Vより低い値まで下げ、それによりステンレススチール電極上へのリチウムの沈積を開始させる。この目的のために、リチウムイオンが形成されたフィルムを通して移動しなくてはならない。このプロセス中における被覆層の溶解を排斥するために、電位を再び、前記塩のそれぞれの分解電位を超える値まで上昇させる。図５は、代表的に、リチウムビス[2-オレートベンゼンスルホネート(2-)O,O']ボレート(1-)について得られた結果を示している。電解質中においてリチウムサイクルが可能である。これは、低電位における沈積および溶解ピークから明らかである。さらに、被覆層は、選択されたプロセスにより溶解されない。何故なら、そうでない場合、前記電位で用いられる塩の酸化は第2および全てのその後のサイクルにおいて検出可能でなくてはならないからである。
【００５４】
実施例３
サイクル実験を、金属リチウムアノ−ドおよびLiCoO2を含むボタンセルにおいて行う。使用した電解質は、リチウムビス[サシレ−ト(2-)O,O']ボレ−ト(1-)を0%（対照）、1%および5%（LiPF6の重量基準）含む、LiPF6のEC/DMC(1:1)中溶液であった。
【００５５】
結果を、表３、４および５に示す。
【００５６】
【表３】
0003675690.tif 000005
【００５７】
【表４】
0003675690.tif 000006
【００５８】
【表５】
0003675690.tif 000007
示される値から、ホウ酸塩1%の添加が、使用したカソ−ドの性能に悪影響を有さないことがわかる。
【００５９】
実施例４
過充電に対する添加剤リチウムビス[サリシレート(2-)O,O']ボレート(1-)の挙動  LiCoO2作動電極、リチウム対電極およびリチウム対照電極を含む測定セルにおいて以下の測定サイクルを記録した。
【００６０】
使用した電解質は、リチウムビス[サリシレート(2-)O,O']ボレート(1-)を0%（対照）または1.5%含む、LiPF6のEC／DMC(1：1)中溶液であった。
【００６１】
静止電位から出発して、カソ−ドを、まずC/15〜C/18の充電速度でLi/Li+に対して4.3Vまで充電した。
【００６２】
次に、カソ−ドをC/5の充電速度で過充電した。この操作中、電圧はLi/Li+に対して6Vの特定最大値に達した。次に、定電位／定電流のスイッチをオフした場合、電位は非常に迅速に低下する。
【００６３】
曲線の比較（図６および７）：
対照と比較すると、Li／Li+に対する4.3〜6Vの範囲の電位上昇は、リチウムビス[サリシレート(2-)O,O']ボレート(1-)を含む電解質の場合は遅い。これは、添加剤の所望の分解およびその後の被覆層の形成により説明することができる。
【００６４】
外部定電位／定電流のスイッチをオフ、すなわち断路器の解放を刺激した後、カソ−ドの電位は両方の電解質において急激に低下する。
【００６５】
添加剤の無い電解質の場合、電位は、Li/Li+に対して約4.2〜4.3Vの値で変動する。カソ−ドは充電された高エネルギ−状態に留まる。
【００６６】
対照的に、リチウムビス[サリシレート(2-)O,O']ボレート(1-)の添加により電位がLi／Li+に対して約3.7Vの値まで低下する。これは非充電LiCoO2電極の静止電位に相当する。これは、リチウムビス[サリシレート(2-)O,O']ボレート(1-)または、添加剤の分解により形成されるフィルムが、内部自己放電により「過剰電位」を制御されたやり方で放散させ、それによりバッテリーを、安全手段（例えば、断路器）の解放後に、低エネルギー状態に変換することができることを示唆している。
【００６７】
実施例５
サイクル実験を、金属リチウムアノ−ドおよびLiMn2O4を含むボタンセルにおいて行う。使用した電解質は、リチウムビス[2,2'-ビフェニルジオレ−ト(2-)O,O']ボレ−ト(1-)を0%（対照）および0.2%（電解質の重量基準）含む、LiPF6のEC/DMC(1:1)中溶液である。
【００６８】
【表６】
0003675690.tif 000008
【００６９】
【表７】
0003675690.tif 000009
示される値から、リチウムビス[2,2'-ビフェニルジオレ−ト(2-)O,O']ボレ−ト
(1-)0.2%の添加が、使用したカソ−ドの性能に大きな好影響を有することがわかる。
【図面の簡単な説明】
【図１】本発明の実施例１の結果を示す図である。
【図２】本発明の実施例１の結果を示す図である。
【図３】本発明の実施例１の結果を示す図である。
【図４】実施例２における白金電極についての実験において、リチウムビス[2-オレートベンゼンスルホネート(2-)O,O']ボレート(1-)を用いた場合のLi／Li+に対する電位と電流の関係を示す図である。
【図５】実施例２における形成された被覆層の特性において、リチウムビス[2-オレートベンゼンスルホネート(2-)O,O']ボレート(1-)を用いた場合のLi／Li+に対する電位と電流の関係を示す図である。
【図６】本発明の実施例４の結果を示す図である。
【図７】本発明の実施例４の結果を示す図である。
【図１】
0003675690.tif 000010
【図２】
0003675690.tif 000011
【図３】
0003675690.tif 000012
【図４】
0003675690.tif 000013
【図５】
0003675690.tif 000014
【図６】
0003675690.tif 000015
【図７】
0003675690.tif 000016